(57)【要約】【課題】従来のリチウム吸着剤の製造過程におけるγ‐オキシ水酸化マンガンと水酸化リチウムとの反応において必要とされていた水溶液の形態を採ることなく反応させることができ、大過剰の水酸化リチウムや固液分離の操作を必要とせず、スケールアップが可能なリチウム・マンガン複合酸化物の製造方法を提供する。【解決手段】γ‐オキシ水酸化マンガン及び／又は三酸化二マンガンと水酸化リチウム水和物とを、耐圧容器中、１００〜１４０℃で加熱反応させてＬｉＭｎＯ２の組成のリチウム・マンガン複合酸化物を得るか、あるいはγ‐オキシ水酸化マンガン及び／又は三酸化二マンガンと水酸化リチウム水和物とを、耐圧容器中、１００〜１４０℃で加熱反応させてＬｉＭｎＯ２を生成させたのち、これを酸素の存在下４００℃以上で焼成してＬｉ２Ｍｎ２Ｏ５の組成のリチウム・マンガン複合酸化物を得る。【特許請求の範囲】
【請求項１】
γ‐オキシ水酸化マンガン及び／又は三酸化二マンガンと水酸化リチウム水和物とを、耐圧容器中、１００〜１４０℃で加熱反応させることを特徴とするＬｉＭｎＯ２で表わされる組成をもつリチウム・マンガン複合酸化物の製造方法。
【請求項２】
γ‐オキシ水酸化マンガン及び／又は三酸化二マンガンと水酸化リチウム水和物とを、耐圧容器中、１００〜１４０℃で加熱反応させてＬｉＭｎＯ２を生成させたのち、これを酸素の存在下４００℃以上で焼成することを特徴とするＬｉ２Ｍｎ２Ｏ５で表わされる組成をもつリチウム・マンガン複合酸化物の製造方法。
【発明の詳細な説明】
【０００１】
【発明の属する技術分野】
本発明は、リチウム・マンガン複合酸化物、特にリチウム吸着剤の原料として有用なリチウム・マンガン複合酸化物の製造の改良法に関するものである。
【０００２】
【従来の技術】
リチウムは、例えばセラミックス、グリース、空調用冷媒、医薬品、電池などの原料として使用されており、今後も大容量電池、アルミニウム合金材料、核融合燃料などに用いられる重要な物質として注目されている。しかるに、我が国においてはリチウム鉱石資源がなく、リチウム金属やその化合物は全量輸入しているのが現状である。一方、海水中には微量のリチウムが含まれており、海水からリチウムを効率よく回収する技術が確立されたならば、これより、リチウムの供給が可能になるため、その技術の出現が強く要望されている。これまで、海水などリチウムを含む希薄溶液からリチウムを回収する方法としては、共沈法や蒸発法などが提案されているが、これらの方法は経済的な面で問題があり、現在では吸着法がもっとも経済的な方法であるとされている。したがって、リチウムに対し高い選択吸着性を示し、かつ化学的に安定な吸着剤の開発が強く要望されている。
【０００３】
従来、リチウム吸着剤としては、ヒ酸トリウム［「ジャーナル・オブ・インオーガニック・アンド・ヌークリアー・ケミストリー（Ｊ．Ｉｎｏｒｇ．Ｎｕｃｌ．Ｃｈｅｍ．）」，第３２巻，第１７１９ページ（１９７０）］やアンチモン酸スズ［「ハイドロメタラジー（Ｈｙｄｒｏｍｅｔａｌｌｕｒｇｙ）」，第１２巻，第８３ページ（１９８４）］などが知られているが、吸着量が低く実用に供することはできない。
【０００４】
また、加熱処理したリチウム含有マンガン酸化物を酸処理して得られるリチウム吸着剤（特開昭６１−１７１５３５号公報）や、マグネシウムを含むマンガン−アルミニウム複合酸化物の加熱処理物からマグネシウムを酸で溶出して得られる複合型リチウム吸着剤も知られている（特開昭６３−６２５４６号公報）。これらの吸着剤は海水からリチウムを選択的に吸着することができ、吸着量も大きいが、実用性を考えるとまだ十分な性能には達していない。
【０００５】
【発明が解決しようとする課題】
本発明者らは、先にγ‐オキシ水酸化マンガンと水酸化リチウムとを、水溶液中で１２０〜１７０℃で３〜１０時間又は還流下で８〜４８時間反応させてＬｉＭｎＯ２を生成させたのち、これを酸素の存在下４００℃以上で焼成してＬｉ２Ｍｎ２Ｏ５に変換し、次いでこれを酸処理することにより、リチウムに対する選択的吸着性に優れ、吸着速度及び吸着容量が大きく、かつ水溶液中で安定なリチウム吸着剤を製造する方法を提案した（特開２００１―１５７８３８号公報）。
【０００６】
しかしながら、この方法では、γ‐オキシ水酸化マンガンと水酸化リチウムとの反応を水溶液中で行わせるために、原料であるγ‐オキシ水酸化マンガン及び水酸化リチウムの充填量を大きくできないこと、反応により生成するリチウム・マンガン複合酸化物と水酸化リチウム水溶液との固液分離の操作が必要なこと並びにリチウム・マンガン複合酸化物のリチウム含有量に比べて大過剰の水酸化リチウムを加える必要があることなどの問題があり、これらが工業化する際のネックの１つとなっていた。
【０００７】
本発明は、このような従来のリチウム吸着剤の製造過程におけるγ‐オキシ水酸化マンガンと水酸化リチウムとの反応において必要とされていた水溶液の形態を採ることなく反応させることができ、大過剰の水酸化リチウムや固液分離の操作を必要とせず、スケールアップが可能なリチウム・マンガン複合酸化物の製造方法を提供することを目的としてなされたものである。
【０００８】
【課題を解決するための手段】
本発明者らは、リチウム・マンガン複合酸化物の製造の改良法について種々研究を重ねた結果、加圧水蒸気雰囲気下では、水酸化リチウムの表面に水酸化リチウム飽和溶液の液層が形成され、この液層を介してγ‐オキシ水酸化マンガンと水酸化リチウムとの反応が進行すること、そして原料の水酸化リチウムとしてその水和物を用いると、原料を耐圧容器中、所定温度に加熱すれば上記加圧水蒸気雰囲気となることを見出し、これらの知見に基づいて本発明をなすに至った。
【０００９】
すなわち、本発明は、γ‐オキシ水酸化マンガン及び／又は三酸化二マンガンと水酸化リチウム水和物とを、耐圧容器中、１００〜１４０℃で加熱反応させることを特徴とするＬｉＭｎＯ２で表わされる組成をもつリチウム・マンガン複合酸化物の製造方法、及びγ‐オキシ水酸化マンガン及び／又は三酸化二マンガンと水酸化リチウム水和物とを、耐圧容器中、１００〜１４０℃で加熱反応させてＬｉＭｎＯ２を生成させたのち、これを酸素の存在下４００℃以上で焼成することを特徴とするＬｉ２Ｍｎ２Ｏ５で表わされる組成をもつリチウム・マンガン複合酸化物の製造方法を提供するものである。
【００１０】
【発明の実施の形態】
本発明方法において一方の原料に用いられるγ‐オキシ水酸化マンガンは、化学式ＭｎＯＯＨで表わされ、天然にはスイマンガン鉱として産出され、また、合成品は、例えば硫酸マンガン（ＩＩ）又は塩化マンガン（ＩＩ）の水溶液に過酸化水素の存在下でアンモニアを加え、加熱するなどして得られる。
また、三酸化二マンガンは、化学式Ｍｎ２Ｏ３で表わされ、天然にはブラウン鉱として産出され、また、合成品は通常マンガン（ＩＩ）塩を空気中で加熱することにより得られる。
【００１１】
他方の原料に用いられる水酸化リチウム水和物は固体であって、このようなものとしては、一水和物が好ましく、この一水和物は通常、炭酸リチウムと水酸化カルシウム又は硫酸リチウムと水酸化バリウムの複分解により得られる。
また、水酸化リチウム水和物は、γ‐オキシ水酸化マンガン及び／又は三酸化二マンガンよりも過剰に用いるのが好ましい。
【００１２】
本発明方法において、γ‐オキシ水酸化マンガンと水酸化リチウム水和物との反応は、これらを混合して耐圧容器に装入し、密閉したのち、１００〜１４０℃、好ましくは１１０〜１３０℃に、８〜４８時間、好ましくは１６〜２４時間加熱することにより行われる。上記耐圧容器での加熱処理により水酸化リチウムに水和した水が加圧水蒸気となり、反応系が加圧水蒸気雰囲気となる。
【００１３】
このようにしてＬｉＭｎＯ２で表わされる組成をもつリチウム・マンガン複合酸化物が得られる。得られたＬｉＭｎＯ２を熱質量分析すると３３０〜３８０℃の範囲で質量増加が認められる。本発明方法においては、このように比較的低温において酸素が取り込まれ、質量が増加するような条件下でＬｉＭｎＯ２を形成させることが重要である。
【００１４】
本発明方法においてＬｉ２Ｍｎ２Ｏ５で表わされる組成をもつリチウム・マンガン複合酸化物を製造するには、上記のようにして得られたＬｉＭｎＯ２を酸素の存在下例えば大気中で４００℃以上、好ましくは４００〜７００℃の範囲の温度で焼成する。このようにすると、骨格構造の大きな変化なしに三価のＭｎが安定な四価のＭｎに変化し、安定なＬｉ２Ｍｎ２Ｏ５の組成のものが生じる。焼成温度が４００℃未満であると、三価から四価への変換が不十分になるし、７００℃を越えると焼結反応が進行し、骨格構造が変化するので好ましくない。この焼成処理の際、上記のようにして得られたＬｉＭｎＯ２の組成のものをあらかじめ乾燥しておくのが好ましい。この乾燥処理は好ましくは５０〜８０℃で行われる。
この焼成処理によって結晶化反応が進行し、均一な構造の結晶が生じる。焼成時間は、少なくとも１０分、好ましくは１〜４時間であり、また、酸素雰囲気中で行えば焼成時間を短縮することができる。
【００１５】
【発明の効果】
本発明方法によれば、原料のマンガン源も水酸化リチウム水和物も共に固体で取り扱いやすく、反応をこれらだけで行え、水溶液の形態を採らずに済むため、大過剰の水酸化リチウムや固液分離の操作を必要としないので、リチウム・マンガン複合酸化物を簡単かつ効率的に製造でき、さらには大量に製造でき、スケールアップが可能になる。
本発明方法で得られるリチウム・マンガン複合酸化物は、リチウム吸着剤の原料として有用であり、また、これを原料として得られるリチウム吸着剤、例えば本発明方法で得たＬｉ２Ｍｎ２Ｏ５の組成のものを、酸処理することにより、その中のリチウムを溶出して得られるリチウム吸着剤は、吸着サイトの生成量が多く、かつ均質であり、また酸強度が高く、リチウムに対する選択吸着性に優れ、海水のような希薄溶液からでもリチウムを効率よく回収することができるし、また、吸着速度及び吸着容量が極めて大きく、しかも水溶液中で安定であるという長所を有している。
【００１６】
【実施例】
次に、実施例により本発明をさらに詳細に説明するが、本発明は、これらの例によって何ら限定されるものではない。
【００１７】
参考例１
１Ｍ塩化マンガン水溶液中に、過酸化水素１０質量％を含む１Ｍアンモニア水を添加し、生成する沈殿を捕集し、ろ過、水洗、乾燥することにより、γ‐オキシ水酸化マンガンを褐色固体として得た。
【００１８】
参考例２
炭酸マンガンを空気中、８００℃で加熱することにより、三酸化二マンガンを黒色固体として得た。
【００１９】
実施例１
５０ｍｌ容積のポリテトラフルオロエチレン製耐圧容器に、参考例１で得たγ‐オキシ水酸化マンガン１０ｇと固体状の水酸化リチウム一水和物５ｇとを入れ、密封したのち、１２０℃で２４時間反応させ、次いで生成した固体を７０℃で１２０分間乾燥することにより、ＬｉＭｎＯ２で表わされる組成をもつリチウム・マンガン複合酸化物１１．０ｇを得た。
このようにして得たリチウム・マンガン複合酸化物のＸ線回折パターンを図１に示す。
【００２０】
実施例２
γ‐オキシ水酸化マンガン固体１０ｇを参考例２で得た三酸化二マンガン固体９ｇに代えた以外は実施例１と同様にしてＬｉＭｎＯ２で表わされる組成をもつリチウム・マンガン複合酸化物１０．０ｇを得た。
【００２１】
実施例３
耐圧容器を２５リットル容積に、γ‐オキシ水酸化マンガン及び水酸化リチウム一水和物の用量をそれぞれ１０ｋｇ及び５ｋｇにスケールアップして、実施例１と同様に反応させ、次いで生成した固体を６０℃で１２時間乾燥することにより、ＬｉＭｎＯ２で表わされる組成をもつリチウム・マンガン複合酸化物１０．８ｋｇを得た。
【００２２】
実施例４
実施例１で得たＬｉＭｎＯ２で表わされる組成をもつリチウム・マンガン複合酸化物１０ｇを電気炉に入れ、空気雰囲気中、４００℃において４時間加熱、焼成することにより、Ｌｉ２Ｍｎ２Ｏ５で表わされる組成をもつリチウム・マンガン複合酸化物１０．７ｇを、暗褐色結晶体として得た。
このもののＸ線回折パターンを図２に示す。
【００２３】
比較例１
参考例１で得たγ‐オキシ水酸化マンガンと固体状の水酸化リチウム一水和物とを、アルミナ坩堝中、１４０℃で２４時間加熱しても反応は起こらず、水酸化リチウム一水和物が無水水酸化リチウムに変化しただけであった。また、４００℃で４時間加熱することにより得られた固体生成物は、化学式Ｌｉ２ＭｎＯ３で表される組成をもつリチウム・マンガン複合酸化物とＬｉ１．３３Ｍｎ１．６７Ｏ４で表される組成をもつリチウム・マンガン複合酸化物との混合物であった。
【００２４】
比較例２
６００ｍｌ容積のポリテトラフルオロエチレン製耐圧容器に４Ｍ水酸化リチウム水溶液４００ｍｌを装入し、この中へ参考例１で得たγ‐オキシ水酸化マンガン１５ｇを加え、１２０℃において６時間水熱処理した。
得られた固体生成物を水洗、乾燥することにより、ＬｉＭｎＯ２で表わされるリチウム・マンガン複合酸化物１６．０ｇを得た。
【００２５】
応用例
実施例４で得たＬｉ２Ｍｎ２Ｏ５で表わされる組成をもつリチウム・マンガン複合酸化物の結晶を０．５Ｍ塩酸水溶液中に３日間浸せきしてリチウムを完全に抽出したのち、ろ別し、乾燥することにより、化学式Ｈ２Ｍｎ２Ｏ５で表わされる組成をもつリチウム吸着剤を得た。このもののＸ線回折パターンを図３に示す。
次にこのリチウム吸着剤０．１ｇを、リチウム５ｐｐｍを含む海水１リットル中に添加し、６日間かきまぜた。吸着前後のリチウム濃度の差からリチウム吸着量を求めたところ、３４ｍｇ／ｇであった。
【図面の簡単な説明】
【図１】実施例１で得たリチウム・マンガン複合酸化物のＸ線回折パターン。
【図２】実施例４で得たリチウム・マンガン複合酸化物のＸ線回折パターン。
【図３】応用例で得たリチウム吸着剤のＸ線回折パターン。
【図１】
2004002097.tif 000002
【図２】
2004002097.tif 000003
【図３】
2004002097.tif 000004